(57)【要約】  本発明の課題は、カメラ画像の色シェーディング抑制およびゴースト抑制と可視光波長領域での透過率特性とを高いレベルで両立し、かつ、高温に長時間晒された場合においても光学特性を維持可能な良好な耐熱性を有する光学フィルターを提供することにある。本発明の光学フィルターは、要件（ａ）を満たす基材を有し、かつ、前記基材の少なくとも一方の面に誘電体多層膜が形成されていることを特徴とする：（ａ）波長９００ｎｍ以上１２００ｎｍ以下の領域に吸収極大を有する有機顔料（Ｓ）を含む層を有する。
2019167876.tif 000002
【特許請求の範囲】
【請求項１】
下記要件（ａ）を満たす基材を有し、かつ、前記基材の少なくとも一方の面に誘電体多層膜が形成されていることを特徴とする光学フィルター：
（ａ）波長９００ｎｍ以上１２００ｎｍ以下の領域に吸収極大を有する有機顔料（Ｓ）を含む層を有する。
【請求項２】
前記基材が、さらに下記要件（ｂ）を満たすことを特徴とする請求項１に記載の光学フィルター：
（ｂ）波長６５０ｎｍ以上７６０ｎｍ以下の領域に吸収極大を有する化合物（Ａ）を含む層を有する。
【請求項３】
前記化合物（Ａ）が、スクアリリウム系化合物、フタロシアニン系化合物およびシアニン系化合物からなる群より選ばれる少なくとも１種の化合物であることを特徴とする請求項２に記載の光学フィルター。
【請求項４】
前記有機顔料（Ｓ）が、下記式（Ｉ）で表されるジイモニウム系化合物を含むことを特徴とする、請求項１〜３のいずれか１項に記載の光学フィルター。
【化１】
2019167876.tif 000022
［式（Ｉ）中、
Ｒ1は、独立に水素原子、ハロゲン原子、スルホ基、水酸基、シアノ基、カルボキシ基、リン酸基、−ＳＲi基、−ＳＯ2Ｒi基、−ＯＳＯ2Ｒi基または下記Ｌa〜Ｌhのいずれかを表し、Ｒ2は、独立にハロゲン原子、スルホ基、水酸基、シアノ基、ニトロ基、カルボキシ基、リン酸基、−ＮＲgＲh基、−ＳＲi基、−ＳＯ2Ｒi基、−ＯＳＯ2Ｒi基または下記Ｌa〜Ｌhのいずれかを表し、ＲgおよびＲhは、それぞれ独立に水素原子、−Ｃ（Ｏ）Ｒi基または下記Ｌa〜Ｌeのいずれかを表し、Ｒiは下記Ｌa〜Ｌeのいずれかを表し、
（Ｌa）炭素数１〜１２の脂肪族炭化水素基
（Ｌb）炭素数１〜１２のハロゲン置換アルキル基
（Ｌc）炭素数３〜１４の脂環式炭化水素基
（Ｌd）炭素数６〜１４の芳香族炭化水素基
（Ｌe）炭素数２〜１４の複素環基
（Ｌf）炭素数１〜１２のアルコキシ基
（Ｌg）置換基Ｌを有してもよい炭素数１〜１２のアシル基
（Ｌh）置換基Ｌを有してもよい炭素数１〜１２のアルコキシカルボニル基
置換基Ｌは、炭素数１〜１２の脂肪族炭化水素基、炭素数１〜１２のハロゲン置換アルキル基、炭素数３〜１４の脂環式炭化水素基、炭素数６〜１４の芳香族炭化水素基および炭素数３〜１４の複素環基からなる群より選ばれる少なくとも１種であり、
ｎは０〜４の整数を表し、
Ｘは電荷を中和させるのに必要なアニオンを表す。）
【請求項５】
前記有機顔料（Ｓ）の平均粒子径が２００ｎｍ以下であることを特徴とする請求項１〜４のいずれか１項に記載の光学フィルター。
【請求項６】
前記有機顔料（Ｓ）を含む層が透明樹脂層であることを特徴とする、請求項１〜５のいずれか１項に記載の光学フィルター。
【請求項７】
前記透明樹脂層を構成する透明樹脂が、環状ポリオレフィン系樹脂、芳香族ポリエーテル系樹脂、ポリイミド系樹脂、フルオレンポリカーボネート系樹脂、フルオレンポリエステル系樹脂、ポリカーボネート系樹脂、ポリアミド系樹脂、ポリアリレート系樹脂、ポリサルホン系樹脂、ポリエーテルサルホン系樹脂、ポリパラフェニレン系樹脂、ポリアミドイミド系樹脂、ポリエチレンナフタレート系樹脂、フッ素化芳香族ポリマー系樹脂、（変性）アクリル系樹脂、エポキシ系樹脂、アリルエステル系硬化型樹脂、シルセスキオキサン系紫外線硬化型樹脂、アクリル系紫外線硬化型樹脂およびビニル系紫外線硬化型樹脂からなる群より選ばれる少なくとも１種の樹脂であることを特徴とする請求項６に記載の光学フィルター。
【請求項８】
前記基材が、酸性官能基を有する分散剤を含有し、かつ、その含有量が前記有機顔料（Ｓ）１００質量部に対して５〜３００質量部であることを特徴とする請求項１〜７のいずれか１項に記載の光学フィルター。
【請求項９】
固体撮像装置用である請求項１〜８のいずれか１項に記載の光学フィルター。
【請求項１０】
請求項１〜９のいずれか１項に記載の光学フィルターを具備する固体撮像装置。
【請求項１１】
請求項１〜９のいずれか１項に記載の光学フィルターを具備するカメラモジュール。
【発明の詳細な説明】
【技術分野】
【０００１】
本発明は、光学フィルターおよび光学フィルターを用いた装置に関する。詳しくは、特定の波長領域に吸収を有する有機顔料を含む光学フィルター、ならびに該光学フィルターを用いた固体撮像装置およびカメラモジュールに関する。
【背景技術】
【０００２】
ビデオカメラ、デジタルスチルカメラ、カメラ機能付き携帯電話などの固体撮像装置にはカラー画像の固体撮像素子であるＣＣＤやＣＭＯＳイメージセンサーが使用されている。これら固体撮像素子は、その受光部において人間の目では感知できない近赤外線に感度を有するシリコンフォトダイオードが使用されている。これらの固体撮像素子では、人間の目で見て自然な色合いにさせる視感度補正を行うことが必要であり、特定の波長領域の光線を選択的に透過もしくはカットする光学フィルター（例えば近赤外線カットフィルター）を用いることが多い。【０００３】
このような近赤外線カットフィルターとしては、従来から、各種方法で製造されたものが使用されている。例えば、基材として透明樹脂を用い、透明樹脂中に近赤外線吸収色素を含有させた近赤外線カットフィルターが知られている（例えば特許文献１参照）。しかしながら、特許文献１に記載された近赤外線カットフィルターは、近赤外線吸収特性が必ずしも充分ではない場合があった。【０００４】
本出願人は、特許文献２において、特定の波長領域に吸収極大がある近赤外線吸収色素を含有する透明樹脂製基板を用いることで、入射角度を変化させても光学特性の変化が少なく、かつ、高い可視光透過率を有する近赤外線カットフィルターを提案している。また、特許文献３には、特定の構造を有するフタロシアニン系色素を用いることで、従来の課題であった優れた可視光透過率と吸収極大波長の長波長化とを高いレベルで両立した近赤外線カットフィルターを得ることができる旨が記載されている。【０００５】
しかし、特許文献２および３に記載の近赤外線カットフィルターでは、適用されている基材が、７００ｎｍ付近には十分な強度の吸収帯を持っているものの、例えば９００〜１２００ｎｍといった近赤外線波長領域にはほぼ吸収を持たない。そのため、近赤外線波長領域の光線は、ほぼ誘電体多層膜の反射でのみカットしているが、このような構成では光学フィルター中の内部反射や、光学フィルターとレンズ間の反射によるわずかな迷光が、暗い環境下で撮影を行う際にゴーストやフレアの原因となる場合があった。特に、近年はスマートフォンなどのモバイル機器であってもカメラの高画質化が強く求められており、従来の光学フィルターでは好適に使用できない場合があった。【０００６】
一方、近赤外線波長領域に幅広い吸収をもつ基材を用いた光学フィルターとして、特許文献４のような赤外線遮蔽フィルターが提案されている。特許文献４では、主にジチオレン構造を有する化合物を適用することで近赤外線波長領域の幅広い吸収を達成しているが、７００ｎｍ付近の吸収強度は十分ではない。特に、近年のカメラモジュール低背化に伴う高入射角条件（例えば４５度入射）での使用では、色シェーディングによる画像劣化が起こる場合があった。【０００７】
また、特許文献５には、近赤外線吸収ガラス基材と近赤外線吸収色素を含有する層とを有する近赤外線カットフィルターが開示されているが、特許文献５に記載の構成でも色シェーディングを十分改良することができない場合があった。例えば、特許文献５の図５には、０度入射時と３０度入射時の光学特性グラフが示されているが、３０度入射時においても可視光透過帯の裾部分の領域（６３０〜７００ｎｍ）で大きな波長シフトが観測されている。【０００８】
本発明者らは、上述した課題を解決するために、９００〜１２００ｎｍといった近赤外線波長領域に吸収極大を持つ色素を光学フィルターに用いることを検討した。しかしながら、このような色素は、前記近赤外線波長領域とともに４３０〜５８０ｎｍの可視光領域にも吸収を持つ場合が多いため、ゴーストの改善と可視光透過率の両立が課題であった。さらに、上記色素は耐熱性や耐ＵＶ性が低いことに起因する光学特性の低下が問題となることがあった。具体的には、溶剤を揮発させるための乾燥工程や硬化性樹脂を硬化させるためのＵＶ照射工程において、色素が劣化することにより、９００〜１２００ｎｍ波長領域の近赤外線吸収率および４３０〜５８０ｎｍ波長領域の透過率が低下し、所望の分光特性が得られないという問題があった。それゆえ、９００〜１２００ｎｍに吸収極大を持つ色素は耐熱性や耐ＵＶ性を高めることが重要である。【０００９】
また、上記課題に加えて、近年では車載用途などへの展開に鑑み、耐熱性に対する要求も益々厳しくなっている。すなわち、高温に長時間さらされた場合においても、分光特性の変化を極力抑制できることが求められている。【００１０】
上述した色素の耐熱性や耐ＵＶ性を向上させる方法として、例えば色素を染料（溶解状態）としてではなく、顔料（粒子分散状態）として用いる方法が知られている（例えば特許文献６，７）。特許文献７では、耐熱性に課題のあるジイモニウム系色素を用いた近赤外線カットフィルターに関して、色素を分散媒（トルエン）に分散させた後、樹脂中に分散させることで、溶解して使用（染料として使用）した場合に対して耐熱性や耐ＵＶ性が向上することが示されている。しかしながら、上記先行文献の技術を用いても、近赤外線領域の吸収は十分なものではないばかりか、ヘイズ値が極めて高いフィルムしか得ることができず、上記課題を解決できるものではなかった。
【先行技術文献】
【特許文献】
【００１１】
【特許文献１】特開平６−２００１１３号公報
【特許文献２】特開２０１１−１０００８４号公報
【特許文献３】国際公開２０１５／０２５７７９号パンフレット
【特許文献４】国際公開２０１４／１６８１９０号パンフレット
【特許文献５】国際公開２０１４／０３０６２８号パンフレット
【特許文献６】特開２００１−０１９８９８号公報
【特許文献７】特開２０１０−２４９９６４号公報
【発明の概要】
【発明が解決しようとする課題】
【００１２】
本発明は、従来の光学フィルターでは十分になし得なかった、カメラ画像の色シェーディング抑制およびゴースト抑制と可視光波長領域での透過率特性とを高いレベルで両立し、かつ、高温に長時間晒された場合においても光学特性を維持可能な良好な耐熱性を有する光学フィルターを提供することを課題とする。
【課題を解決するための手段】
【００１３】
本発明者らは、前記課題を解決するために鋭意検討した結果、基材が特定の波長領域に吸収極大を有する有機顔料を含む層を有すること、かつ、前記基材の少なくとも一方の面に誘電体多層膜を形成することにより、可視光領域の透過率を維持しつつ、近赤外線カット特性、可視光透過率、色シェーディング抑制効果およびゴースト抑制効果を達成可能な光学フィルターが得られることを見出した。【００１４】
また、本発明者らは、前記有機顔料を微粒子化させて平均粒子径を特定の範囲にすることで、ヘイズ値を極めて低いレベルに維持し、かつ耐熱性に優れた光学フィルターが得られることを見出した。
これらの知見に基づいて完成させた本発明の態様の例を以下に示す。【００１５】
［１］  下記要件（ａ）を満たす基材を有し、かつ、前記基材の少なくとも一方の面に誘電体多層膜を有することを特徴とする光学フィルター：
（ａ）波長９００ｎｍ以上１２００ｎｍ以下の領域に吸収極大を有する有機顔料（Ｓ）を含む層を有する。【００１６】
［２］  前記基材が、さらに下記要件（ｂ）を満たすことを特徴とする、項［１］に記載の光学フィルター：
（ｂ）波長６５０ｎｍ以上７６０ｎｍ以下の領域に吸収極大を有する化合物（Ａ）を含む層を有する。【００１７】
［３］  前記化合物（Ａ）が、スクアリリウム系化合物、フタロシアニン系化合物およびシアニン系化合物からなる群より選ばれる少なくとも１種の化合物であることを特徴とする項［２］に記載の光学フィルター。【００１８】
［４］  前記有機顔料（Ｓ）が、下記式（Ｉ）で表されるジイモニウム系化合物を含むことを特徴とする、項［１］〜［３］のいずれか１項に記載の光学フィルター。【００１９】
【化１】
2019167876.tif 000003
式（Ｉ）中、
Ｒ1は、独立に水素原子、ハロゲン原子、スルホ基、水酸基、シアノ基、カルボキシ基、リン酸基、−ＳＲi基、−ＳＯ2Ｒi基、−ＯＳＯ2Ｒi基または下記Ｌa〜Ｌhのいずれかを表し、Ｒ2は、独立にハロゲン原子、スルホ基、水酸基、シアノ基、ニトロ基、カルボキシ基、リン酸基、−ＮＲgＲh基、−ＳＲi基、−ＳＯ2Ｒi基、−ＯＳＯ2Ｒi基または下記Ｌa〜Ｌhのいずれかを表し、ＲgおよびＲhは、それぞれ独立に水素原子、−Ｃ（Ｏ）Ｒi基または下記Ｌa〜Ｌeのいずれかを表し、Ｒiは下記Ｌa〜Ｌeのいずれかを表し、
（Ｌa）炭素数１〜１２の脂肪族炭化水素基
（Ｌb）炭素数１〜１２のハロゲン置換アルキル基
（Ｌc）炭素数３〜１４の脂環式炭化水素基
（Ｌd）炭素数６〜１４の芳香族炭化水素基
（Ｌe）炭素数２〜１４の複素環基
（Ｌf）炭素数１〜１２のアルコキシ基
（Ｌg）置換基Ｌを有してもよい炭素数１〜１２のアシル基
（Ｌh）置換基Ｌを有してもよい炭素数１〜１２のアルコキシカルボニル基
置換基Ｌは、炭素数１〜１２の脂肪族炭化水素基、炭素数１〜１２のハロゲン置換アルキル基、炭素数３〜１４の脂環式炭化水素基、炭素数６〜１４の芳香族炭化水素基および炭素数３〜１４の複素環基からなる群より選ばれる少なくとも１種であり、
ｎは０〜４の整数を表し、
Ｘは電荷を中和させるのに必要なアニオンを表す。【００２０】
［５］  前記有機顔料（Ｓ）の平均粒子径が２００ｎｍ以下であることを特徴とする項［１］〜［４］のいずれか１項に記載の光学フィルター。【００２１】
［６］  前記有機顔料（Ｓ）を含む層が透明樹脂層であることを特徴とする、項［１］〜［５］のいずれか１項に記載の光学フィルター。【００２２】
［７］  前記透明樹脂層を構成する透明樹脂が、環状ポリオレフィン系樹脂、芳香族ポリエーテル系樹脂、ポリイミド系樹脂、フルオレンポリカーボネート系樹脂、フルオレンポリエステル系樹脂、ポリカーボネート系樹脂、ポリアミド系樹脂、ポリアリレート系樹脂、ポリサルホン系樹脂、ポリエーテルサルホン系樹脂、ポリパラフェニレン系樹脂、ポリアミドイミド系樹脂、ポリエチレンナフタレート系樹脂、フッ素化芳香族ポリマー系樹脂、（変性）アクリル系樹脂、エポキシ系樹脂、アリルエステル系硬化型樹脂、シルセスキオキサン系紫外線硬化型樹脂、アクリル系紫外線硬化型樹脂およびビニル系紫外線硬化型樹脂からなる群より選ばれる少なくとも１種の樹脂であることを特徴とする項［６］に記載の光学フィルター。【００２３】
［８］  前記基材が、酸性官能基を有する分散剤を含有し、かつ、その含有量が前記有機顔料（Ｓ）１００質量部に対して５〜３００質量部であることを特徴とする項［１］〜［７］のいずれか１項に記載の光学フィルター。【００２４】
［９］  固体撮像装置用である項［１］〜［８］のいずれか１項に記載の光学フィルター。【００２５】
［１０］  項［１］〜［９］のいずれか１項に記載の光学フィルターを具備する固体撮像装置。
［１１］  項［１］〜［９］のいずれか１項に記載の光学フィルターを具備するカメラモジュール。
【発明の効果】
【００２６】
本発明によれば、近赤外線カット特性に優れ、入射角依存性が少なく、可視光波長域での透過率特性、色シェーディング抑制効果、ゴースト抑制効果および耐熱性に優れた光学フィルターを提供することができる。
【図面の簡単な説明】
【００２７】
【図１】図１（ａ）、（ｂ）は、本発明の光学フィルターの好ましい構成の例を示した模式図である。
【図２】図２は、実施例１で得られた光学フィルターの分光透過スペクトルである。
【図３】実施例および比較例で行ったカメラ画像の色シェーディング評価を説明するための模式図である。
【図４】実施例および比較例で行ったカメラ画像のゴースト評価を説明するための模式図である。
【発明を実施するための形態】
【００２８】
以下、本発明に係る光学フィルターおよび該光学フィルターを用いた装置について詳細に説明する。
【００２９】
本発明の光学フィルターは、後述する要件（ａ）を満たす基材を有し、かつ、前記基材の少なくとも一方の面に誘電体多層膜を有することを特徴とする。
本発明の光学フィルターの厚みは、近年の固体撮像装置の薄型化、軽量化等の流れを考慮すると、薄いことが好ましい。本発明の光学フィルターは、前記基材を含むため、薄型化が可能である。
【００３０】
本発明の光学フィルターの厚みは、好ましくは２１０μｍ以下、より好ましくは１９０μｍ以下、さらに好ましくは１６０μｍ以下、特に好ましくは１３０μｍ以下であり、下限は特に限定されないが、２０μｍ以上であることが好ましい。
【００３１】
［基材］
本発明で用いられる基材は、下記要件（ａ）を満たす。
（ａ）波長９００ｎｍ以上１２００ｎｍ以下の領域に吸収極大を有する有機顔料（Ｓ）を含む層を有する。
また、前記基材は、さらに下記要件（ｂ）を満たすことが好ましい。
（ｂ）波長６５０ｎｍ以上７６０ｎｍ以下の領域に吸収極大を有する化合物（Ａ）を含む層を有する。
以下、各要件について説明する。
【００３２】
＜要件（ａ）＞
要件（ａ）において、有機顔料（Ｓ）を含む層を構成する成分は特に限定されず、例えば、透明樹脂、ゾルゲル材料、低温硬化ガラス材料などが挙げられるが、取扱いが容易であること等の観点から透明樹脂であることが好ましい。
【００３３】
≪有機顔料（Ｓ）≫
有機顔料（Ｓ）は、波長９００ｎｍ以上１２００ｎｍ以下の領域に吸収極大を有している有機顔料であれば特に限定されず、例えば、波長９００ｎｍ以上１２００ｎｍ以下の領域に吸収極大を有する化合物（Ｓ）を、分散媒および必要に応じて分散剤やその他の添加剤とともに、公知の方法で分散させることにより、有機顔料（Ｓ）の分散体として得ることができる。
【００３４】
(1) 化合物（Ｓ）
前記化合物（Ｓ）は、波長９００ｎｍ以上１２００ｎｍ以下の領域に吸収極大を有している化合物であれば特に限定されないが、好ましくはジイモニウム系化合物、金属ジチオラート錯体系化合物、ピロロピロール系化合物、シアニン系化合物、クロコニウム系化合物およびナフタロシアニン系化合物からなる群より選ばれる少なくとも１種の化合物であり、さらに好ましくはジイモニウム系化合物および金属ジチオラート錯体系化合物からなる群より選ばれる少なくとも１種の化合物であり、特に好ましくは下記式（Ｉ）で表されるジイモニウム系化合物である。このような化合物（Ｓ）を用いることにより、良好な近赤外線吸収特性と優れた可視光透過率を付与することができる。
【００３５】
【化２】
2019167876.tif 000004
式（Ｉ）中、
Ｒ1は、独立に水素原子、ハロゲン原子、スルホ基、水酸基、シアノ基、カルボキシ基、リン酸基、−ＳＲi基、−ＳＯ2Ｒi基、−ＯＳＯ2Ｒi基または下記Ｌa〜Ｌhのいずれかを表し、Ｒ2は、独立にハロゲン原子、スルホ基、水酸基、シアノ基、ニトロ基、カルボキシ基、リン酸基、−ＮＲgＲh基、−ＳＲi基、−ＳＯ2Ｒi基、−ＯＳＯ2Ｒi基または下記Ｌa〜Ｌhのいずれかを表し、ＲgおよびＲhは、それぞれ独立に水素原子、−Ｃ（Ｏ）Ｒi基または下記Ｌa〜Ｌeのいずれかを表し、Ｒiは下記Ｌa〜Ｌeのいずれかを表し、
（Ｌa）炭素数１〜１２の脂肪族炭化水素基
（Ｌb）炭素数１〜１２のハロゲン置換アルキル基
（Ｌc）炭素数３〜１４の脂環式炭化水素基
（Ｌd）炭素数６〜１４の芳香族炭化水素基
（Ｌe）炭素数２〜１４の複素環基
（Ｌf）炭素数１〜１２のアルコキシ基
（Ｌg）置換基Ｌを有してもよい炭素数１〜１２のアシル基
（Ｌh）置換基Ｌを有してもよい炭素数１〜１２のアルコキシカルボニル基
置換基Ｌは、炭素数１〜１２の脂肪族炭化水素基、炭素数１〜１２のハロゲン置換アルキル基、炭素数３〜１４の脂環式炭化水素基、炭素数６〜１４の芳香族炭化水素基および炭素数３〜１４の複素環基からなる群より選ばれる少なくとも１種であり、
ｎは０〜４の整数を表し、
Ｘは電荷を中和させるのに必要なアニオンを表す。
【００３６】
前記Ｒ1としては、好ましくは水素原子、メチル基、エチル基、ｎ−プロピル基、イソプロピル基、ｎ−ブチル基、ｓｅｃ−ブチル基、ｔｅｒｔ−ブチル基、シクロヘキシル基、アダマンチル基、トリフルオロメチル基、ペンタフルオロエチル基、３−ピリジニル基、エポキシ基、フェニル基、ベンジル基、フルオレニル基であり、より好ましくはイソプロピル基、ｓｅｃ−ブチル基、ｔｅｒｔ−ブチル基、ベンジル基である。
【００３７】
前記Ｒ2としては、好ましくは塩素原子、フッ素原子、メチル基、エチル基、ｎ−プロピル基、イソプロピル基、ｎ−ブチル基、ｓｅｃ−ブチル基、ｔｅｒｔ−ブチル基、シクロヘキシル基、フェニル基、水酸基、アミノ基、ジメチルアミノ基、シアノ基、ニトロ基、メトキシ基、エトキシ基、ｎ−プロポキシ基、ｎ−ブトキシ基、アセチルアミノ基、プロピオニルアミノ基、Ｎ−メチルアセチルアミノ基、トリフルオロメタノイルアミノ基、ペンタフルオロエタノイルアミノ基、ｔｅｒｔ−ブタノイルアミノ基、シクロヘキシノイルアミノ基、ｎ−ブチルスルホニル基、メチルチオ基、エチルチオ基、ｎ−プロピルチオ基、ｎ−ブチルチオ基であり、より好ましくは塩素原子、フッ素原子、メチル基、エチル基、ｎ−プロピル基、イソプロピル基、ｔｅｒｔ−ブチル基、水酸基、ジメチルアミノ基、メトキシ基、エトキシ基、アセチルアミノ基、プロピオニルアミノ基、トリフルオロメタノイルアミノ基、ペンタフルオロエタノイルアミノ基、ｔｅｒｔ−ブタノイルアミノ基、シクロヘキシノイルアミノ基であり、特に好ましくは、メチル基、エチル基、ｎ−プロピル基、イソプロピル基である。同じ芳香環に結合しているＲ2の数（ｎの値）は、０〜４であれば特に限定されないが、０もしくは１であることが好ましい。
【００３８】
前記Ｘは電荷を中和するのに必要なアニオンであり、Ｘが２価のアニオンである場合にはＸは１つであり、Ｘが１価のアニオンである場合にはＸは２つである。後者の場合は２つのアニオンが同一であっても異なっていてもよいが、合成上の観点から同一である方が好ましい。Ｘはこのようなアニオンであれば特に限定されないが、一例として、下記表１に記載のものを挙げることができる。
【００３９】
【表１】
2019167876.tif 000005
Ｘとしては、ジイモニウム系化合物の耐熱性、耐光性および分光特性の観点から、上記表１中の（Ｘ−１０）、（Ｘ−１６）、（Ｘ−１７）、（Ｘ−２１）、（Ｘ−２２）、（Ｘ−２４）、（Ｘ−２８）が特に好ましい。
【００４０】
上記式（Ｉ）で表されるジイモニウム系化合物としては、例えば、下記表２−１〜２−４に記載のものを挙げることができる。
【００４１】
【表２−１】
2019167876.tif 000006
【００４２】
【表２−２】
2019167876.tif 000007
【００４３】
【表２−３】
2019167876.tif 000008
【００４４】
【表２−４】
2019167876.tif 000009
【００４５】
前記化合物（Ｓ）は、一般的に知られている方法で合成すればよく、例えば、特許第４１６８０３１号公報、特許第４２５２９６１号公報、特表２０１０−５１６８２３号公報、特開昭６３−１６５３９２号公報等に記載されている方法などを参照して合成することができる。
【００４６】
前記化合物（Ｓ）の吸収極大波長は、好ましくは９２０ｎｍ以上１１９５ｎｍ以下、より好ましくは９５０ｎｍ以上１１９０ｎｍ以下、さらに好ましくは９８０ｎｍ以上１１８０ｎｍ以下である。化合物（Ｓ）の吸収極大波長がこのような範囲にあると、不要な近赤外線を効率よくカットすることができ、優れたゴースト抑制効果を得ることができる。
【００４７】
(2) 分散媒
有機顔料（Ｓ）は、一般的に知られている方法、例えば公知の分散機を用いる方法で前記化合物（Ｓ）を分散媒に分散させて使用することが好ましい。本発明において、化合物（Ｓ）に対して溶解性が著しく高い分散媒を選択した場合、化合物（Ｓ）が分散媒中に溶解し染料化してしまう。この場合、所望の分光特性が得られなくなるばかりか、耐熱性や耐ＵＶ性を著しく低下させてしまう。従って、化合物（Ｓ）に対して溶解性が低く、染料化しない分散媒を選択する必要がある。分散媒が化合物（Ｓ）を染料化するか否かは、化合物（Ｓ）の濃度が０．１質量％となるように、化合物（Ｓ）に分散媒を加えて、ガラス板状に滴下して乾燥後、走査型電子顕微鏡にて観察することで確認することができる。化合物（Ｓ）が粒子状に存在している場合は顔料化するものと判断でき、粒子状の物質が確認されない場合は染料化するものと判断できる。
【００４８】
分散媒としては、化合物（Ｓ）を染料化してしまうもの以外であれば特に限定されないが、分散プロセスでの安全性の点から比較的極性の高い溶媒が好ましく、例えばイソプロパノール、エタノール等のアルコール類、メチルエチルケトン、メチルイソブチルケトン等のケトン類、酢酸ブチル、酢酸エチル等のエステル類、プロピレングリコールモノメチルエーテル等のエーテル類が挙げられる。
【００４９】
化合物（Ｓ）がジイモニウム系化合物の場合は、分散液の保存安定性の点から、イソプロパノール、エタノール等のアルコール類が特に好ましい。なお、塩化メチレンなどのハロゲン溶媒を用いた場合には化合物（Ｓ）が染料化してしまうため好ましくない。
【００５０】
(3) 分散機
前記化合物（Ｓ）を分散媒に分散させる際に用いられる分散機としては、例えば、ビーズミル、ボールミル、振動ボールミル、遊星ボールミル、サンドミル、コロイドミル、ジェットミル及びローラミルなどが挙げられる。
また、いわゆるソルトミリングにより、化合物（Ｓ）の一次粒子を微細化して有機顔料（Ｓ）を調製してもよい。ソルトミリングの方法としては、例えば、特開平８−１７９１１１号公報に開示されている方法を採用することができる。
【００５１】
(4) 分散剤
分散安定性向上を目的として、公知の分散剤を用いて化合物（Ｓ）を分散させてもよい。分散剤としては、例えば、ウレタン系分散剤、ポリエチレンイミン系分散剤、ポリオキシエチレンアルキルエーテル系分散剤、ポリオキシエチレンアルキルフェニルエーテル系分散剤、ポリエチレングリコールジエステル系分散剤、ソルビタン脂肪酸エステル系分散剤、ポリエステル系分散剤、（メタ）アクリル系分散剤等が挙げられる。市販品として、例えば、Ｄｉｓｐｅｒｂｙｋ−２０００、Ｄｉｓｐｅｒｂｙｋ−２００１、ＢＹＫ−ＬＰＮ６９１９、ＢＹＫ−ＬＰＮ２１１１６、ＢＹＫ−ＬＰＮ２２１０２（以上、ビックケミー（ＢＹＫ）社製）等の（メタ）アクリル系分散剤、Ｄｉｓｐｅｒｂｙｋ−１６１、Ｄｉｓｐｅｒｂｙｋ−１６２、Ｄｉｓｐｅｒｂｙｋ−１６５、Ｄｉｓｐｅｒｂｙｋ−１６７、Ｄｉｓｐｅｒｂｙｋ−１７０、Ｄｉｓｐｅｒｂｙｋ−１８２（以上、ビックケミー（ＢＹＫ）社製）、ソルスパース７６５００（ルーブリゾール（株）社製）等のウレタン系分散剤、ソルスパース２４０００（ルーブリゾール（株）社製）等のポリエチレンイミン系分散剤、アジスパーＰＢ８２１、アジスパーＰＢ８２２、アジスパーＰＢ８８０、アジスパーＰＢ８８１（以上、味の素ファインテクノ（株）社製）等のポリエステル系分散剤の他、ＢＹＫ−ＬＰＮ２１３２４（ビックケミー（ＢＹＫ）社製）、マリアリムＳＣシリーズ、エスリームＡＤシリーズ、エスリームＣ２０９３Ｉ（以上、日油（株）社製）などを使用することができる。また、（メタ）アクリル系分散剤として、例えば、特開２０１１−２３２７３５号公報、特開２０１１−２３７７６９号公報、特開２０１２−３２７６７号公報、国際公開第２０１１／１２９０７８号パンフレット、国際公開第２０１２／００１９４５号パンフレット等に開示されている共重合体も使用することもできる。分散剤は、１種又は２種以上を組み合わせて使用することができる。
【００５２】
本発明では、酸性官能基を有する分散剤を用いることが、分散安定性が良好な点、および化合物（Ｓ）に対する化学的な作用が小さい点で好ましい。前記酸性官能基を有する分散剤としては、カルボン酸、スルホン酸、フェノール系水酸基またはこれらの塩を有する分散剤であれば特に限定されないが、例えば、酸性官能基を有するエチレン性不飽和単量体と他の共重合可能なエチレン性不飽和単量体との共重合体などが挙げられる。また、市販品としては、上述したマリアリムＳＣシリーズ、ＤＩＳＰＥＲＢＹＫ−１０３、ＤＩＳＰＥＲＢＹＫ−１１０、ＤＩＳＰＥＲＢＹＫ−１１８などが挙げられる。
【００５３】
分散剤の含有量は、分散剤の種類により適宜選択可能であるが、前記有機顔料（Ｓ）１００質量部に対して、好ましくは５〜３００質量部、より好ましくは１０〜２００質量部、更に好ましくは２０〜１５０質量部である。分散剤の含有量が前記範囲内であることにより、分散液の分散安定性が良好であり、かつ基材や光学フィルターの耐熱性、耐水性および密着性が優れるため好ましい。
【００５４】
本発明では、分散工程に続いて遠心分離処理を行うことが好ましい。遠心分離処理により、分散が不十分な粗大な有機顔料粒子を除去し、有機顔料の平均粒子径を低減させることができ、結果として光学フィルターのヘイズを低減することができる。
【００５５】
遠心分離処理の時間としては、特に限定されないが、例えば１分以上６０分以下とすることができる。また、 遠心分離を行う際の遠心分離機の遠心加速度としては特に限定されないが、例えば１０Ｇ以上５０，０００Ｇ以下とすることができる。
【００５６】
(5) 有機顔料（Ｓ）の平均粒子径
有機顔料（Ｓ）の平均粒子径は、好ましくは２００ｎｍ以下、より好ましくは５〜１９０ｎｍ、さらに好ましくは１０〜１８０ｎｍ、特に好ましくは１５〜１５０ｎｍである。ここで、本発明における有機顔料（Ｓ）の平均粒子径は、後述する実施例に記載の測定方法で求めた値である。有機顔料（Ｓ）の平均粒子径が前記範囲にあると、ヘイズ値を極めて低いレベルに維持し、かつ耐熱性に優れた光学フィルターを得ることができる。
【００５７】
(6) 有機顔料（Ｓ）の含有量
有機顔料（Ｓ）全体の含有量は、前記基材として、例えば、有機顔料（Ｓ）を含有する透明樹脂製基板からなる基材や、有機顔料（Ｓ）を含有する透明樹脂製基板上に硬化性樹脂等からなるオーバーコート層などの樹脂層が積層された基材を用いる場合には、透明樹脂１００質量部に対して、好ましくは０．０１〜２．０質量部、より好ましくは０．０２〜１．５質量部、特に好ましくは０．０３〜１．０質量部であり、前記基材として、ガラス支持体やベースとなる樹脂製支持体などの支持体上に有機顔料（Ｓ）を含有する硬化性樹脂等からなるオーバーコート層などの透明樹脂層が積層された基材を用いる場合には、有機顔料（Ｓ）を含む透明樹脂層を形成する樹脂１００質量部に対して、好ましくは０．１〜５．０質量部、より好ましくは０．２〜４．０質量部、特に好ましくは０．３〜３．０質量部である。有機顔料（Ｓ）の含有量が前記範囲内にあると、良好な近赤外線吸収特性と高い可視光透過率とを両立した光学フィルターを得ることができる。なお、本発明では、基材としてガラス支持体やベースとなる樹脂製支持体などの支持体上に有機顔料（Ｓ）を含有する硬化性樹脂等からなるオーバーコート層を設けることが望ましい。
【００５８】
＜要件（ｂ）＞
要件（ｂ）において、化合物（Ａ）を含む層を構成する成分は特に限定されず、例えば、透明樹脂、ゾルゲル材料、低温硬化ガラス材料などが挙げられるが、取扱いが容易であることや化合物（Ａ）との相溶性の観点から透明樹脂であることが好ましい。
【００５９】
≪化合物（Ａ）≫
化合物（Ａ）は、波長６５０ｎｍ以上７６０ｎｍ以下の領域に吸収極大を有する化合物であれば特に限定されないが、溶剤可溶型の色素化合物であることが好ましく、スクアリリウム系化合物、フタロシアニン系化合物およびシアニン系化合物からなる群より選ばれる少なくとも１種であることがより好ましく、スクアリリウム系化合物を含むことがさらに好ましく、スクアリリウム系化合物を含む２種以上であることが特に好ましい。化合物（Ａ）がスクアリリウム系化合物を含む２種以上である場合、構造の異なるスクアリリウム系化合物が２種以上でもよく、スクアリリウム系化合物とその他の化合物（Ａ）との組み合わせでもよい。その他の化合物（Ａ）としては、フタロシアニン系化合物およびシアニン系化合物が特に好ましい。
【００６０】
スクアリリウム系化合物は、優れた可視光透過性、急峻な吸収特性および高いモル吸光係数を有するが、光線吸収時に散乱光の原因となる蛍光を発生させる場合がある。そのような場合、スクアリリウム系化合物とその他の化合物（Ａ）とを組み合わせて使用することにより、散乱光が少なくカメラ画質がより良好な光学フィルターを得ることができる。
【００６１】
化合物（Ａ）の吸収極大波長は、好ましくは６６０ｎｍ以上７５５ｎｍ以下、より好ましくは６７０ｎｍ以上７５０ｎｍ以下、さらに好ましくは６８０ｎｍ以上７４５ｎｍ以下である。
【００６２】
化合物（Ａ）が２種以上の化合物の組み合わせである場合、適用する化合物（Ａ）のうち最も吸収極大波長が短いものと最も吸収極大波長の長いものの吸収極大波長の差は、好ましくは１０〜６０ｎｍ、より好ましくは１５〜５５ｎｍ、さらに好ましくは２０〜５０ｎｍである。吸収極大波長の差が上記範囲にあると、蛍光による散乱光を十分低減できるとともに、７００ｎｍ付近の幅広い吸収帯と優れた可視光透過率を両立できるため好ましい。
【００６３】
化合物（Ａ）全体の含有量は、前記基材として、例えば、有機顔料（Ｓ）および化合物（Ａ）を含有する透明樹脂製基板からなる基材や、化合物（Ａ）を含有する透明樹脂製基板上に有機顔料（Ｓ）を含有する硬化性樹脂等からなるオーバーコート層などの樹脂層が積層された基材を用いる場合には、透明樹脂１００質量部に対して、好ましくは０．０４〜２．０質量部、より好ましくは０．０６〜１．５質量部、さらに好ましくは０．０８〜１．０質量部であり、前記基材として、ガラス支持体やベースとなる樹脂製支持体などの支持体上に有機顔料（Ｓ）および化合物（Ａ）を含有する硬化性樹脂等からなるオーバーコート層などの透明樹脂層が積層された基材を用いる場合には、化合物（Ａ）を含む透明樹脂層を形成する樹脂１００質量部に対して、好ましくは０．４〜５．０質量部、より好ましくは０．６〜４．０質量部、さらに好ましくは０．８〜３．５質量部である。
【００６４】
前記基材は、有機顔料（Ｓ）を含む層を有していれば、単層であっても多層であってもよい。また、化合物（Ａ）は有機顔料（Ｓ）と同一の層に含まれていても異なる層に含まれていてもよい。
【００６５】
有機顔料（Ｓ）を含む層と化合物（Ａ）を含む層とが同一である場合、例えば、有機顔料（Ｓ）および化合物（Ａ）を含む透明樹脂製基板からなる基材、有機顔料（Ｓ）および化合物（Ａ）を含む透明樹脂製基板上に硬化性樹脂等からなるオーバーコート層などの樹脂層が積層された基材、ガラス支持体やベースとなる樹脂製支持体などの支持体上に有機顔料（Ｓ）および化合物（Ａ）を含有する硬化性樹脂等からなるオーバーコート層などの透明樹脂層が積層された基材を挙げることができる。
【００６６】
有機顔料（Ｓ）を含む層と化合物（Ａ）を含む層とが異なる場合、例えば、有機顔料（Ｓ）を含む透明樹脂製基板上に化合物（Ａ）を含む硬化性樹脂等からなるオーバーコート層などの樹脂層が積層された基材、化合物（Ａ）を含む透明樹脂製基板上に有機顔料（Ｓ）を含む硬化性樹脂等からなるオーバーコート層などの樹脂層が積層された基材、ガラス支持体やベースとなる樹脂製支持体などの支持体上に有機顔料（Ｓ）を含む硬化性樹脂等からなるオーバーコート層と化合物（Ａ）を含む硬化性樹脂等からなるオーバーコート層とが積層された基材などを挙げることができる。なお、本発明では、化合物（Ａ）を含む透明樹脂製基板上に有機顔料（Ｓ）を含有する硬化性樹脂等からなるオーバーコート層を設けることが好ましく、この場合において、有機顔料（Ｓ）の平均粒子径が１５０ｎｍ以下であることが更に好ましく、１００ｎｍ以下であることが特に好ましい。
【００６７】
＜その他の特性および物性＞
波長４３０〜５８０ｎｍの領域における基材の平均透過率は、好ましくは７５％以上、さらに好ましくは７８％以上、特に好ましくは８０％以上である。このような透過特性を有する基材を用いると、可視光領域において高い光線透過特性を達成でき、高感度なカメラ機能を達成することができる。
【００６８】
基材の厚みは、所望の用途に応じて適宜選択することができ、特に限定されないが、好ましくは１０〜２００μｍ、より好ましくは２０〜１８０μｍ、さらに好ましくは２５〜１５０μｍである。基材の厚みが前記範囲にあると、該基材を用いた光学フィルターを薄型化および軽量化することができ、固体撮像装置等の様々な用途に好適に用いることができる。特に、前記透明樹脂製基板からなる基材をカメラモジュール等のレンズユニットに用いた場合には、レンズユニットの低背化、軽量化を実現することができるため好ましい。
【００６９】
＜透明樹脂＞
前記基材を構成する透明樹脂層、透明樹脂製基板および樹脂製支持体に用いられる透明樹脂としては、本発明の効果を損なわないものである限り特に限定されないが、例えば、熱安定性およびフィルムへの成形性を確保し、かつ、１００℃以上の蒸着温度で行う高温蒸着により誘電体多層膜を形成しうるフィルムとするため、ガラス転移温度（Ｔｇ）が、好ましくは１１０〜３８０℃、より好ましくは１１０〜３７０℃、さらに好ましくは１２０〜３６０℃である樹脂が挙げられる。また、前記樹脂のガラス転移温度が１４０℃以上であると、誘電体多層膜をより高温で蒸着形成しえるフィルムが得られるため、特に好ましい。
【００７０】
透明樹脂としては、当該樹脂からなる厚さ０．１ｍｍの樹脂板を形成した場合に、この樹脂板の全光線透過率（ＪＩＳ  Ｋ７１０５）が、好ましくは７５〜９５％、より好ましくは７８〜９５％、さらに好ましくは８０〜９５％となる樹脂を用いることができる。全光線透過率がこのような範囲となる樹脂を用いれば、得られる基板は光学フィルムとして良好な透明性を示す。
【００７１】
透明樹脂のゲルパーミエーションクロマトグラフィー（ＧＰＣ）法により測定される、ポリスチレン換算の重量平均分子量（Ｍｗ）は、通常１５，０００〜３５０，０００、好ましくは３０，０００〜２５０，０００であり、数平均分子量（Ｍｎ）は、通常１０，０００〜１５０，０００、好ましくは２０，０００〜１００，０００である。
【００７２】
透明樹脂としては、例えば、環状ポリオレフィン系樹脂、芳香族ポリエーテル系樹脂、ポリイミド系樹脂、フルオレンポリカーボネート系樹脂、フルオレンポリエステル系樹脂、ポリカーボネート系樹脂、ポリアミド（アラミド）系樹脂、ポリアリレート系樹脂、ポリサルホン系樹脂、ポリエーテルサルホン系樹脂、ポリパラフェニレン系樹脂、ポリアミドイミド系樹脂、ポリエチレンナフタレート（ＰＥＮ）系樹脂、フッ素化芳香族ポリマー系樹脂、（変性）アクリル系樹脂、エポキシ系樹脂、アリルエステル系硬化型樹脂、シルセスキオキサン系紫外線硬化型樹脂、アクリル系紫外線硬化型樹脂およびビニル系紫外線硬化型樹脂を挙げることができる。
【００７３】
透明樹脂は、１種単独で用いても、２種以上を組み合わせて用いてもよい。
【００７４】
≪環状ポリオレフィン系樹脂≫
環状ポリオレフィン系樹脂としては、下記式（Ｘ0）で表される単量体および下記式（Ｙ0）で表される単量体からなる群より選ばれる少なくとも１種の単量体から得られる樹脂、および当該樹脂を水素添加することで得られる樹脂が好ましい。
【００７５】
【化３】
2019167876.tif 000010
式（Ｘ0）中、Ｒx1〜Ｒx4はそれぞれ独立に、下記（i'）〜（ix'）より選ばれる原子または基を表し、ｋx、ｍxおよびｐxはそれぞれ独立に、０〜４の整数を表す。
（i'）水素原子
（ii'）ハロゲン原子
（iii'）トリアルキルシリル基
（iv'）酸素原子、硫黄原子、窒素原子またはケイ素原子を含む連結基を有する、置換または非置換の炭素数１〜３０の炭化水素基
（v'）置換または非置換の炭素数１〜３０の炭化水素基
（vi'）極性基（但し、（ii'）および（iv'）を除く。）
（vii'）Ｒx1とＲx2またはＲx3とＲx4とが、相互に結合して形成されたアルキリデン基（但し、前記結合に関与しないＲx1〜Ｒx4は、それぞれ独立に前記（ｉ'）〜（vi'）より選ばれる原子または基を表す。）
（viii'）Ｒx1とＲx2またはＲx3とＲx4とが、相互に結合して形成された単環もしくは多環の炭化水素環または複素環（但し、前記結合に関与しないＲx1〜Ｒx4は、それぞれ独立に前記（i'）〜（vi'）より選ばれる原子または基を表す。）
（ix'）Ｒx2とＲx3とが、相互に結合して形成された単環の炭化水素環または複素環（但し、前記結合に関与しないＲx1とＲx4は、それぞれ独立に前記（i'）〜（vi'）より選ばれる原子または基を表す。）
【００７６】
【化４】
2019167876.tif 000011
式（Ｙ0）中、Ｒy1およびＲy2はそれぞれ独立に、前記（i'）〜（vi'）より選ばれる原子または基を表すか、Ｒy1とＲy2とが、相互に結合して形成された単環もしくは多環の脂環式炭化水素、芳香族炭化水素または複素環を表し、ｋyおよびｐyはそれぞれ独立に、０〜４の整数を表す。
【００７７】
≪芳香族ポリエーテル系樹脂≫
芳香族ポリエーテル系樹脂は、下記式（１）で表される構造単位および下記式（２）で表される構造単位からなる群より選ばれる少なくとも１種の構造単位を有することが好ましい。
【００７８】
【化５】
2019167876.tif 000012
式（１）中、Ｒ1〜Ｒ4はそれぞれ独立に、炭素数１〜１２の１価の有機基を示し、ａ〜ｄはそれぞれ独立に、０〜４の整数を示す。
【００７９】
【化６】
2019167876.tif 000013
式（２）中、Ｒ1〜Ｒ4およびａ〜ｄはそれぞれ独立に、前記式（１）中のＲ1〜Ｒ4およびａ〜ｄと同義であり、Ｙは、単結合、−ＳＯ2−または−ＣＯ−を示し、Ｒ7およびＲ8はそれぞれ独立に、ハロゲン原子、炭素数１〜１２の１価の有機基またはニトロ基を示し、ｇおよびｈはそれぞれ独立に、０〜４の整数を示し、ｍは０または１を示す。但し、ｍが０のとき、Ｒ7はシアノ基ではない。
【００８０】
また、前記芳香族ポリエーテル系樹脂は、さらに下記式（３）で表される構造単位および下記式（４）で表される構造単位からなる群より選ばれる少なくとも１種の構造単位を有することが好ましい。
【００８１】
【化７】
2019167876.tif 000014
式（３）中、Ｒ5およびＲ6はそれぞれ独立に、炭素数１〜１２の１価の有機基を示し、Ｚは、単結合、−Ｏ−、−Ｓ−、−ＳＯ2−、−ＣＯ−、−ＣＯＮＨ−、−ＣＯＯ−または炭素数１〜１２の２価の有機基を示し、ｅおよびｆはそれぞれ独立に、０〜４の整数を示し、ｎは０または１を示す。
【００８２】
【化８】
2019167876.tif 000015
式（４）中、Ｒ7、Ｒ8、Ｙ、ｍ、ｇおよびｈはそれぞれ独立に、前記式（２）中のＲ7、Ｒ8、Ｙ、ｍ、ｇおよびｈと同義であり、Ｒ5、Ｒ6、Ｚ、ｎ、ｅおよびｆはそれぞれ独立に、前記式（３）中のＲ5、Ｒ6、Ｚ、ｎ、ｅおよびｆと同義である。
【００８３】
≪ポリイミド系樹脂≫
ポリイミド系樹脂としては、特に限定されず、繰り返し単位にイミド結合を含む高分子化合物であればよく、例えば、特開２００６−１９９９４５号公報や特開２００８−１６３１０７号公報に記載されている方法で合成することができる。
【００８４】
≪フルオレンポリカーボネート系樹脂≫
フルオレンポリカーボネート系樹脂としては、特に限定されず、フルオレン部位を含むポリカーボネート樹脂であればよく、例えば、特開２００８−１６３１９４号公報に記載されている方法で合成することができる。
【００８５】
≪フルオレンポリエステル系樹脂≫
フルオレンポリエステル系樹脂としては、特に限定されず、フルオレン部位を含むポリエステル樹脂であればよく、例えば、特開２０１０−２８５５０５号公報や特開２０１１−１９７４５０号公報に記載されている方法で合成することができる。
【００８６】
≪フッ素化芳香族ポリマー系樹脂≫
フッ素化芳香族ポリマー系樹脂としては、特に限定されないが、フッ素原子を少なくとも１つ有する芳香族環と、エーテル結合、ケトン結合、スルホン結合、アミド結合、イミド結合およびエステル結合からなる群より選ばれる少なくとも１つの結合を含む繰り返し単位とを含有するポリマーであることが好ましく、例えば特開２００８−１８１１２１号公報に記載されている方法で合成することができる。
【００８７】
≪アクリル系紫外線硬化型樹脂≫
アクリル系紫外線硬化型樹脂としては、特に限定されないが、分子内に一つ以上のアクリル基もしくはメタクリル基を有する化合物と、紫外線によって分解して活性ラジカルを発生させる化合物を含有する樹脂組成物から合成されるものを挙げることができる。アクリル系紫外線硬化型樹脂は、前記基材として、ガラス支持体上やベースとなる樹脂製支持体上に化合物（Ａ）および硬化性樹脂を含む透明樹脂層が積層された基材や、化合物（Ａ）を含有する透明樹脂製基板上に硬化性樹脂等からなるオーバーコート層などの樹脂層が積層された基材を用いる場合、該硬化性樹脂として特に好適に使用することができる。
【００８８】
≪エポキシ系樹脂≫
エポキシ系樹脂としては、特に限定されないが、紫外線硬化型と熱硬化型に大別することができる。紫外線硬化型エポキシ系樹脂としては、例えば、分子内に一つ以上のエポキシ基を有する化合物と、紫外線によって酸を発生させる化合物（以下「光酸発生剤」ともいう）を含有する組成物から合成されるものを挙げることができ、熱硬化型エポキシ系樹脂としては、例えば、分子内に一つ以上のエポキシ基を有する化合物と、酸無水物を含有する組成物から合成されるものを挙げることができる。エポキシ系紫外線硬化型樹脂は、前記基材として、ガラス支持体上やベースとなる樹脂製支持体上に化合物（Ａ）を含む透明樹脂層が積層された基材や、化合物（Ａ）を含有する透明樹脂製基板上に硬化性樹脂等からなるオーバーコート層などの樹脂層が積層された基材を用いる場合、該硬化性樹脂として特に好適に使用することができる。
【００８９】
≪市販品≫
透明樹脂の市販品としては、以下の市販品等を挙げることができる。環状ポリオレフィン系樹脂の市販品としては、ＪＳＲ（株）製アートン、日本ゼオン（株）製ゼオノア、三井化学（株）製ＡＰＥＬ、ポリプラスチックス（株）製ＴＯＰＡＳなどを挙げることができる。ポリエーテルサルホン系樹脂の市販品としては、住友化学（株）製スミカエクセルＰＥＳなどを挙げることができる。ポリイミド系樹脂の市販品としては、三菱ガス化学（株）製ネオプリムＬなどを挙げることができる。ポリカーボネート系樹脂の市販品としては、帝人（株）製ピュアエースなどを挙げることができる。フルオレンポリカーボネート系樹脂の市販品としては、三菱ガス化学（株）製ユピゼータＥＰ−５０００などを挙げることができる。フルオレンポリエステル系樹脂の市販品としては、大阪ガスケミカル（株）製ＯＫＰ４ＨＴなどを挙げることができる。アクリル系樹脂の市販品としては、（株）日本触媒製アクリビュアなどを挙げることができる。シルセスキオキサン系紫外線硬化型樹脂の市販品としては、新日鐵化学（株）製シルプラスなどを挙げることができる。
【００９０】
＜その他の色素（Ｘ）＞
前記基材には、さらに、有機顔料（Ｓ）および化合物（Ａ）に該当しない、その他の色素（Ｘ）が含まれていてもよい。
【００９１】
その他の色素（Ｘ）としては、吸収極大波長が波長６５０ｎｍ未満もしくは波長７６０ｎｍ超９００ｎｍ未満の領域にある色素であれば特に限定されないが、吸収極大波長が７６０ｎｍ超９００ｎｍ未満の領域にある色素が好ましい。このような色素としては、例えば、スクアリリウム系化合物、フタロシアニン系化合物、シアニン系化合物、ナフタロシアニン系化合物、クロコニウム系化合物、オクタフィリン系化合物、ジイモニウム系化合物、ピロロピロール系化合物、ボロンジピロメテン（ＢＯＤＩＰＹ）系化合物、ペリレン系化合物および金属ジチオラート系化合物からなる群より選ばれる少なくとも１種の化合物が挙げられる。
【００９２】
その他の色素（Ｘ）の含有量は、前記基材として、例えば、その他の色素（Ｘ）を含有する透明樹脂製基板からなる基材を用いる場合には、透明樹脂１００質量部に対して、好ましくは０．００５〜１．０質量部、より好ましくは０．０１〜０．９質量部、特に好ましくは０．０２〜０．８質量部であり、前記基材として、ガラス支持体やベースとなる樹脂製支持体などの支持体上にその他の色素（Ｘ）を含有する硬化性樹脂等からなるオーバーコート層などの透明樹脂層が積層された基材や、有機顔料（Ｓ）を含有する透明樹脂製基板上にその他の色素（Ｘ）を含有する硬化性樹脂等からなるオーバーコート層などの樹脂層が積層された基材を用いる場合には、その他の色素（Ｘ）を含む透明樹脂層を形成する樹脂１００質量部に対して、好ましくは０．０５〜４．０質量部、より好ましくは０．１〜３．０質量部、特に好ましくは０．２〜２．０質量部である。
【００９３】
＜その他成分＞
前記基材は、本発明の効果を損なわない範囲において、その他成分として、さらに酸化防止剤、近紫外線吸収剤および蛍光消光剤などを含有してもよい。これらその他成分は、１種単独で用いてもよいし、２種以上を併用してもよい。
【００９４】
前記近紫外線吸収剤としては、例えばアゾメチン系化合物、インドール系化合物、ベンゾトリアゾール系化合物、トリアジン系化合物などが挙げられる。
【００９５】
前記酸化防止剤としては、例えば２，６−ジ−ｔ−ブチル−４−メチルフェノール、２，２'−ジオキシ−３，３'−ジ−ｔ−ブチル−５，５'−ジメチルジフェニルメタン、テトラキス［メチレン−３−（３，５−ジ−ｔ−ブチル−４−ヒドロキシフェニル）プロピオネート］メタン、およびトリス（２，４−ジ−ｔ−ブチルフェニル）ホスファイトなどが挙げられる。
【００９６】
なお、これらその他成分は、基材を製造する際に、樹脂などとともに混合してもよいし、樹脂を合成する際に添加してもよい。また、添加量は、所望の特性に応じて適宜選択されるものであるが、樹脂１００質量部に対して、通常０．０１〜５．０質量部、好ましくは０．０５〜２．０質量部である。
【００９７】
＜基材の製造方法＞
前記基材が、有機顔料（Ｓ）を含有する透明樹脂製基板を含む基材である場合、該透明樹脂製基板は、例えば、溶融成形またはキャスト成形により形成することができ、さらに、必要により、成形後に、反射防止剤、ハードコート剤および／または帯電防止剤等のコーティング剤をコーティングすることで、オーバーコート層が積層された基材を製造することができる。
【００９８】
前記基材が、ガラス支持体やベースとなる樹脂製支持体などの支持体上または有機顔料（Ｓ）を含有しない透明樹脂製基板上に有機顔料（Ｓ）を含有する硬化性樹脂等からなるオーバーコート層などの透明樹脂層が積層された基材である場合、例えば、前記支持体または前記透明樹脂製基板上に化合物（Ａ）を含む樹脂溶液を溶融成形またはキャスト成形することで、好ましくはスピンコート、スリットコート、インクジェットなどの方法にて塗工した後に溶媒を乾燥除去し、必要に応じてさらに光照射や加熱を行うことで、前記支持体または前記透明樹脂製基板上に有機顔料（Ｓ）を含む透明樹脂層が形成された基材を製造することができる。
【００９９】
≪溶融成形≫
前記溶融成形としては、具体的には、樹脂と有機顔料（Ｓ）と必要に応じて他の成分とを溶融混練りして得られたペレットを溶融成形する方法；樹脂と有機顔料（Ｓ）と必要応じて他の成分とを含有する樹脂組成物を溶融成形する方法；または、有機顔料（Ｓ）、樹脂、溶剤および必要に応じて他の成分を含む樹脂組成物から溶剤を除去して得られたペレットを溶融成形する方法などが挙げられる。溶融成形方法としては、射出成形、溶融押出成形またはブロー成形などを挙げることができる。
【０１００】
≪キャスト成形≫
前記キャスト成形としては、有機顔料（Ｓ）、樹脂、溶剤および必要に応じて他の成分を含む樹脂組成物を適当な支持体の上にキャスティングして溶剤を除去する方法；または有機顔料（Ｓ）と、光硬化性樹脂および／または熱硬化性樹脂と、必要に応じて他の成分とを含む硬化性組成物を適当な支持体の上にキャスティングして溶媒を除去した後、紫外線照射や加熱などの適切な手法により硬化させる方法などにより製造することもできる。
【０１０１】
前記基材が、有機顔料（Ｓ）を含有する透明樹脂製基板からなる基材である場合には、該基材は、キャスト成形後、支持体から塗膜を剥離することにより得ることができ、また、前記基材が、ガラス支持体やベースとなる樹脂製支持体などの支持体上または有機顔料（Ｓ）を含有しない透明樹脂製基板上に有機顔料（Ｓ）を含有する硬化性樹脂等からなるオーバーコート層などの透明樹脂層が積層された基材である場合には、該基材は、キャスト成形後、塗膜を剥離しないことで得ることができる。
【０１０２】
前記支持体としては、例えば、近赤外線吸収ガラス板（例えば、松浪硝子工業社製「ＢＳ−１１」やＡＧＣ テクノグラス社製「ＮＦ−５０Ｔ」などのような銅成分を含有するリン酸塩系ガラス板）、透明ガラス板（例えば、日本電気硝子社製「ＯＡ−１０Ｇ」や旭硝子社製「ＡＮ１００」などのような無アルカリガラス板）、スチールベルト、スチールドラムおよび透明樹脂（例えば、ポリエステルフィルム、環状オレフィン系樹脂フィルム）製支持体が挙げられる。
【０１０３】
前記方法で得られた透明樹脂層（透明樹脂製基板）中の残留溶剤量は可能な限り少ない方がよい。具体的には、前記残留溶剤量は、透明樹脂層（透明樹脂製基板）１００質量部に対して、好ましくは３質量部以下、より好ましくは１質量部以下、さらに好ましくは０．５質量部以下である。残留溶剤量が前記範囲にあると、基材の変形や光学特性の変化が起こりにくい、所望の機能を容易に発揮できる透明樹脂層（透明樹脂製基板）が得られる。
【０１０４】
［誘電体多層膜］
本発明の光学フィルターは、前記基材の少なくとも一方の面に誘電体多層膜を有する。本発明における誘電体多層膜とは、近赤外線を反射する能力を有する膜または可視光領域における反射防止効果を有する膜であり、誘電体多層膜を有することでより優れた可視光透過率と近赤外線カット特性を達成することができる。
【０１０５】
本発明では、誘電体多層膜は前記基材の片面に設けてもよいし、両面に設けてもよい。片面に設ける場合、製造コストや製造容易性に優れ、両面に設ける場合、高い強度を有し、反りやねじれが生じにくい光学フィルターを得ることができる。光学フィルターを固体撮像素子用途に適用する場合、光学フィルターの反りやねじれが小さい方が好ましいことから、誘電体多層膜を樹脂製基板の両面に設けることが好ましい。
【０１０６】
前記誘電体多層膜は、好ましくは波長７００〜１１００ｎｍ、より好ましくは波長７００〜１１５０ｎｍ、さらに好ましくは７００〜１２００ｎｍの範囲全体にわたって反射特性を有することが望ましい。
【０１０７】
基材の両面に誘電体多層膜を有する形態として、光学フィルターの垂直方向に対して５°の角度から測定した場合に、主に波長７００〜９５０ｎｍ付近に反射特性を有する第一光学層を基材の片面に有し、主に９００ｎｍ〜１１５０ｎｍ付近に反射特性を有する第二光学層を基材の他方の面上に有する形態（図１（ａ）参照）や、光学フィルターの垂直方向に対して５°の角度から測定した場合に、主に波長７００〜１１５０ｎｍ付近に反射特性を有する第三光学層を基材の片面に有し、可視光領域の反射防止特性を有する第四光学層を基材の他方の面上に有する形態（図１（ｂ）参照）などが挙げられる。
【０１０８】
誘電体多層膜としては、高屈折率材料層と低屈折率材料層とを交互に積層したものが挙げられる。高屈折率材料層を構成する材料としては、屈折率が１．７以上の材料を用いることができ、屈折率が通常は１．７〜２．５の材料が選択される。このような材料としては、例えば、酸化チタン、酸化ジルコニウム、五酸化タンタル、五酸化ニオブ、酸化ランタン、酸化イットリウム、酸化亜鉛、硫化亜鉛または酸化インジウム等を主成分とし、酸化チタン、酸化錫および／または酸化セリウム等を少量（例えば、主成分１００質量部に対して０〜１０質量部）含有させたものが挙げられる。
【０１０９】
低屈折率材料層を構成する材料としては、屈折率が１．６以下の材料を用いることができ、屈折率が通常は１．２〜１．６の材料が選択される。このような材料としては、例えば、シリカ、アルミナ、フッ化ランタン、フッ化マグネシウムおよび六フッ化アルミニウムナトリウムが挙げられる。
【０１１０】
高屈折率材料層と低屈折率材料層とを積層する方法については、これらの材料層を積層した誘電体多層膜が形成される限り特に限定はない。例えば、基材上に、直接、ＣＶＤ法、スパッタ法、真空蒸着法、イオンアシスト蒸着法またはイオンプレーティング法等により、高屈折率材料層と低屈折率材料層とを交互に積層した誘電体多層膜を形成することができる。
【０１１１】
高屈折率材料層および低屈折率材料層の各層の厚さは、通常、遮断しようとする近赤外線波長をλ（ｎｍ）とすると、０．１λ〜０．５λの厚さが好ましい。λ（ｎｍ）の値としては、例えば７００〜１４００ｎｍ、好ましくは７５０〜１３００ｎｍである。厚さがこの範囲であると、屈折率（ｎ）と膜厚（ｄ）との積（ｎ×ｄ）がλ／４で算出される光学的膜厚と、高屈折率材料層および低屈折率材料層の各層の厚さとがほぼ同じ値となって、反射・屈折の光学的特性の関係から、特定波長の遮断・透過を容易にコントロールできる傾向にある。
【０１１２】
誘電体多層膜における高屈折率材料層と低屈折率材料層との合計の積層数は、光学フィルター全体として１６〜７０層であることが好ましく、２０〜６０層であることがより好ましく、２４〜５０層であることが特に好ましい。各層の厚み、光学フィルター全体としての誘電体多層膜の厚みや合計の積層数が前記範囲にあると、十分な製造マージンを確保できる上に、光学フィルターの反りや誘電体多層膜のクラックを低減することができる。
【０１１３】
本発明では、化合物（Ａ）や有機顔料（Ｓ）などの近赤外線吸収剤の吸収特性に合わせて高屈折率材料層および低屈折率材料層を構成する材料種、高屈折率材料層および低屈折率材料層の各層の厚さ、積層の順番、積層数を適切に選択することで、可視光領域に十分な透過率を確保した上で近赤外線波長域に十分な光線カット特性を有し、且つ、斜め方向から近赤外線が入射した際の反射率を低減することができる。
【０１１４】
ここで、前記条件を最適化するには、例えば、光学薄膜設計ソフト（例えば、Ｅｓｓｅｎｔｉａｌ  Ｍａｃｌｅｏｄ、Ｔｈｉｎ  Ｆｉｌｍ  Ｃｅｎｔｅｒ社製）を用い、可視光領域の反射防止効果と近赤外線領域の光線カット効果を両立できるようにパラメーターを設定すればよい。上記ソフトの場合、例えば第一光学層の設計にあたっては、波長４００〜７００ｎｍの目標透過率を１００％、Ｔａｒｇｅｔ  Ｔｏｌｅｒａｎｃｅの値を１とした上で、波長７０５〜９５０ｎｍの目標透過率を０％、Ｔａｒｇｅｔ  Ｔｏｌｅｒａｎｃｅの値を０．５にするなどのパラメーター設定方法が挙げられる。これらのパラメーターは基材（ｉ）の各種特性などに合わせて波長範囲をさらに細かく区切ってＴａｒｇｅｔ  Ｔｏｌｅｒａｎｃｅの値を変えることもできる。
【０１１５】
［その他の機能膜］
本発明の光学フィルターは、本発明の効果を損なわない範囲において、基材と誘電体多層膜との間、基材の誘電体多層膜が設けられた面と反対側の面、または誘電体多層膜の基材が設けられた面と反対側の面に、基材や誘電体多層膜の表面硬度の向上、耐薬品性の向上、帯電防止および傷消しなどの目的で、反射防止膜、ハードコート膜や帯電防止膜などの機能膜を適宜設けることができる。
【０１１６】
本発明の光学フィルターは、前記機能膜からなる層を１層含んでもよく、２層以上含んでもよい。本発明の光学フィルターが前記機能膜からなる層を２層以上含む場合には、同様の層を２層以上含んでもよいし、異なる層を２層以上含んでもよい。
【０１１７】
機能膜を積層する方法としては、特に限定されないが、反射防止剤、ハードコート剤および／または帯電防止剤等を含むコーティング剤を基材または誘電体多層膜に、前記と同様に溶融成形またはキャスト成形する方法等を挙げることができる。
【０１１８】
また、前記コーティング剤をバーコーター等で基材または誘電体多層膜上に塗布した後、紫外線照射等により硬化することによっても製造することができる。
【０１１９】
前記コーティング剤としては、紫外線（ＵＶ）／電子線（ＥＢ）硬化型樹脂や熱硬化型樹脂を含む硬化性組成物などが挙げられる。前記硬化性組成物に含まれる硬化性樹脂としては、具体的には、ビニル化合物類や、ウレタン系、ウレタンアクリレート系、アクリレート系、エポキシ系およびエポキシアクリレート系樹脂などが挙げられる。
【０１２０】
また、前記硬化性組成物は、重合開始剤を含んでいてもよい。前記重合開始剤としては、公知の光重合開始剤または熱重合開始剤を用いることができ、光重合開始剤と熱重合開始剤を併用してもよい。重合開始剤は、１種単独で用いてもよいし、２種以上を併用してもよい。
【０１２１】
前記硬化性組成物中、重合開始剤の配合割合は、硬化性組成物の全量を１００質量部とした場合、好ましくは０．１〜１０質量部、より好ましくは０．５〜１０質量部、さらに好ましくは１〜５質量部である。重合開始剤の配合割合が前記範囲にあると、硬化性組成物の硬化特性および取り扱い性が優れ、所望の硬度を有する反射防止膜、ハードコート膜や帯電防止膜などの機能膜を得ることができる。
【０１２２】
さらに、前記硬化性組成物には溶剤として有機溶剤を加えてもよく、有機溶剤としては、公知のものを使用することができる。有機溶剤の具体例としては、メタノール、エタノール、イソプロパノール、ブタノール、オクタノール等のアルコール類；アセトン、メチルエチルケトン、メチルイソブチルケトン、シクロヘキサノン等のケトン類；酢酸エチル、酢酸ブチル、乳酸エチル、γ−ブチロラクトン、プロピレングリコールモノメチルエーテルアセテート、プロピレングリコールモノエチルエーテルアセテート等のエステル類；エチレングリコールモノメチルエーテル、ジエチレングリコールモノブチルエーテル等のエーテル類；ベンゼン、トルエン、キシレン等の芳香族炭化水素類；ジメチルホルムアミド、ジメチルアセトアミド、Ｎ−メチルピロリドン等のアミド類を挙げることができる。
【０１２３】
これら溶剤は、１種単独で用いてもよいし、２種以上を併用してもよい。
【０１２４】
前記機能膜の厚さは、好ましくは０．１〜２０μｍ、さらに好ましくは０．５〜１０μｍ、特に好ましくは０．７〜５μｍである。
【０１２５】
また、基材と機能膜および／または誘電体多層膜との密着性や、機能膜と誘電体多層膜との密着性を上げる目的で、基材、機能膜または誘電体多層膜の表面にコロナ処理やプラズマ処理等の表面処理をしてもよい。
【０１２６】
［光学フィルターの用途］
本発明の光学フィルターは、視野角が広く、優れた近赤外線カット能等を有する。したがって、カメラモジュールのＣＣＤやＣＭＯＳイメージセンサー等の固体撮像素子の視感度補正用として有用である。特に、デジタルスチルカメラ、スマートフォン用カメラ、携帯電話用カメラ、デジタルビデオカメラ、ウェアラブルデバイス用カメラ、ＰＣカメラ、監視カメラ、自動車用カメラ、テレビ、カーナビゲーション、携帯情報端末、ビデオゲーム機、携帯ゲーム機、指紋認証システム、デジタルミュージックプレーヤー等に有用である。さらに、自動車や建物等のガラス板等に装着される熱線カットフィルターなどとしても有用である。
【０１２７】
［固体撮像装置］
本発明の固体撮像装置は、本発明の光学フィルターを具備する。ここで、固体撮像装置とは、ＣＣＤやＣＭＯＳイメージセンサー等といった固体撮像素子を備えたイメージセンサーであり、具体的にはデジタルスチルカメラ、スマートフォン用カメラ、携帯電話用カメラ、ウェアラブルデバイス用カメラ、デジタルビデオカメラ等の用途に用いることができる。例えば、本発明のカメラモジュールは、本発明の光学フィルターを具備する。
【実施例】
【０１２８】
以下、実施例に基づいて本発明をより具体的に説明するが、本発明はこれら実施例に何ら限定されるものではない。なお、「部」は、特に断りのない限り「質量部」を意味する。また、各物性値の測定方法および物性の評価方法は以下のとおりである。【０１２９】
＜分子量＞
樹脂の分子量は、各樹脂の溶剤への溶解性等を考慮し、下記の（ａ）または（ｂ）の方法にて測定を行った。
（ａ）ウォターズ（ＷＡＴＥＲＳ）社製のゲルパーミエ−ションクロマトグラフィー（ＧＰＣ）装置（１５０Ｃ型、カラム：東ソー社製Ｈタイプカラム、展開溶剤：ｏ−ジクロロベンゼン）を用い、標準ポリスチレン換算の質量平均分子量（Ｍｗ）および数平均分子量（Ｍｎ）を測定した。
（ｂ）東ソー社製ＧＰＣ装置（ＨＬＣ−８２２０型、カラム：ＴＳＫｇｅｌα‐Ｍ、展開溶剤：ＴＨＦ）を用い、標準ポリスチレン換算の重量平均分子量（Ｍｗ）および数平均分子量（Ｍｎ）を測定した。【０１３０】
＜ガラス転移温度（Ｔｇ）＞
エスアイアイ・ナノテクノロジーズ株式会社製の示差走査熱量計（ＤＳＣ６２００）を用いて、昇温速度：毎分２０℃、窒素気流下で測定した。【０１３１】
＜平均粒子径＞
有機顔料の平均粒子径は以下の方法で測定した。調製した有機顔料の分散液を分散媒と同一組成の溶剤で顔料濃度が０．５質量％となるまで希釈し、これをガラス板に滴下して乾燥した後、走査型電子顕微鏡（ＳＥＭ）（株式会社日立ハイテクノロジーズ製「Ｓ４８００」）にて観察を行った。複数の視野でＳＥＭ画像を撮り、任意で選択した１００個の粒子について粒子径をスケールで測定して倍率換算し、平均粒子径を算出した。なお、極端に大きい又は小さい粒子は除外し、粒子形状が球状では無い場合には観察される最も長い径（長径）を粒子径とした。【０１３２】
＜分光透過率＞
基材および光学フィルターの各波長域における透過率は、株式会社日立ハイテクノロジーズ製の分光光度計（Ｕ−４１００）を用いて測定した。なお、この透過率は、光が基材およびフィルターに対して垂直に入射する条件で、該分光光度計を使用して測定したものである。【０１３３】
＜ヘイズ＞
基材および光学フィルターのヘイズは、株式会社東洋精機製作所製ヘイズメーター（ヘイズガードII）を用いて測定した。異なる３か所について測定を行い、その平均値を用いた。【０１３４】
＜耐熱性＞
光学フィルターを８５℃×１０００ｈｒの条件で処理し、該処理前後の波長４３０〜５８０ｎｍにおける平均透過率を測定した。次式により算出される透過率の維持率を耐熱性の指標とした。維持率の数値が高い程、耐熱性が良好である。
透過率の維持率（％）＝（処理後の４３０〜５８０ｎｍ平均透過率）／（処理前の４３０〜５８０ｎｍ平均透過率）×１００【０１３５】
＜カメラ画像の色シェーディング評価＞
光学フィルターをカメラモジュールに組み込んだ際の色シェーディング評価は下記の方法で行った。特開２０１６−１１００６７号公報と同様の方法でカメラモジュールを作成し、作成したカメラモジュールを用いて３００ｍｍ×４００ｍｍサイズの白色板をＤ６５光源（Ｘ−Ｒｉｔｅ社製標準光源装置「マクベスジャッジII」）下で撮影し、カメラ画像における白色板の中央部と端部における色目の違いを以下の基準で評価した。【０１３６】
全く問題がなく許容可能なレベルをＡ、若干色目の違いは認められるが高画質カメラモジュールとして実用上問題がなく許容可能なレベルをＢ、色目の違いが有り高画質カメラモジュール用途としては許容不可能なレベルをＣ、明らかな色目の違いが有り一般的なカメラモジュール用途としても許容不可能なレベルをＤと判定した。【０１３７】
なお、図３に示すように、撮影を行う際はカメラ画像１１１の中で白色板１１２が面積の９０％以上を占めるように白色板１１２とカメラモジュールの位置関係を調節した。【０１３８】
＜カメラ画像のゴースト評価＞
光学フィルターをカメラモジュールに組み込んだ際のゴースト評価は下記の方法で行った。特開２０１６−１１００６７号公報と同様の方法でカメラモジュールを作成し、作成したカメラモジュールを用いて暗室中ハロゲンランプ光源（林時計工業社製「ルミナーエースＬＡ−１５０ＴＸ」）下で撮影し、カメラ画像における光源周辺のゴースト発生具合を以下の基準で評価した。【０１３９】
全く問題がなく許容可能なレベルをＡ、若干のゴーストは認められるが高画質カメラモジュールとして実用上問題がなく許容可能なレベルをＢ、ゴーストが発生しており高画質カメラモジュール用途としては許容不可能なレベルをＣ、ゴーストの度合いがひどく一般的なカメラモジュール用途としても許容不可能なレベルをＤと判定した。【０１４０】
なお、図４に示すように、撮影を行う際は、光源１２２がカメラ画像１２１の右上端部となるように調節した。【０１４１】
［合成例］
下記実施例で用いた化合物（Ａ）および化合物（Ｓ）は、一般的に知られている方法で合成した。前記方法としては、例えば、特開昭６０−２２８４４８号公報、特開平１−１４６８４６号公報、特開平１−２２８９６０号公報、特許第４０８１１４９号公報、「フタロシアニン  −化学と機能―」（アイピーシー、１９９７年）、特開２００９−１０８２６７号公報、特開２０１０−２４１８７３号公報、特許第３６９９４６４号公報、特許第４７４０６３１号公報などに記載されている方法を挙げることができる。【０１４２】
＜合成例１＞
下記式（ａ）で表される８−メチル−８−メトキシカルボニルテトラシクロ［４．４．０．１2,5．１7,10］ドデカ−３−エン（以下「ＤＮＭ」ともいう。）１００ｇ、１−ヘキセン（分子量調節剤）１８ｇおよびトルエン（開環重合反応用溶媒）３００ｇを、窒素置換した反応容器に仕込み、この溶液を８０℃に加熱した。次いで、反応容器内の溶液に、重合触媒として、トリエチルアルミニウムのトルエン溶液（０．６ｍｏｌ／リットル）０．２ｇと、メタノール変性の六塩化タングステンのトルエン溶液（濃度０．０２５ｍｏｌ／リットル）０．９ｇとを添加し、この溶液を８０℃で３時間加熱攪拌することにより開環重合反応させて開環重合体溶液を得た。この重合反応における重合転化率は９７％であった。【０１４３】
【化９】
2019167876.tif 000016
このようにして得られた開環重合体溶液１，０００ｇをオートクレーブに仕込み、この開環重合体溶液に、ＲｕＨＣｌ（ＣＯ）［Ｐ（Ｃ6Ｈ5）3］3を０．１２ｇ添加し、水素ガス圧１００ｋｇ／ｃｍ2、反応温度１６５℃の条件下で、３時間加熱撹拌して水素添加反応を行った。得られた反応溶液（水素添加重合体溶液）を冷却した後、水素ガスを放圧した。この反応溶液を大量のメタノール中に注いで凝固物を分離回収し、これを乾燥して、水素添加重合体（以下「樹脂Ａ」ともいう。）を得た。得られた樹脂Ａは、数平均分子量（Ｍｎ）が３２，０００、重量平均分子量（Ｍｗ）が１３７，０００であり、ガラス転移温度（Ｔｇ）が１６５℃であった。【０１４４】
＜合成例２＞
攪拌装置、温度計およびコンデンサーを備えた反応容器に、室温にて２，６−ジ−ｔ−ブチル−４−クレゾール０．０１９４ｇ、３−ヒドロキシ−１−アダマンチルアクリレート（三菱ガス化学（株）製、分子量：２２２）２７．０４７ｇ、および、イソホロンジイソシアネート（エボニック社製、分子量：２２２）２６．４８１ｇをメチルエチルケトン（ＭＥＫ）１９ｇに溶解させ、ジオクチルスズジラウレート０．４０５ｇを加えた後、撹拌しながら７０℃に昇温した。３−ヒドロキシ−１−アダマンチルアクリレートが溶解し、溶液が透明化したことを確認した後、３−ヒドロキシ−１−アダマンチルアクリレート２７．０４７ｇを追加投入し、７０℃にて反応を継続した。赤外吸収スペクトルでイソシアネート基の吸収スペクトル（２２８０ｃｍ-1）がほぼ消失したことを確認して反応を終了した。溶出液として酢酸エチル／ヘキサンを用いたシリカゲルカラムクロマトグラフィーにて反応混合物を精製した後、イソプロピルアルコールで希釈することで、ウレタンアクリレート化合物（Ｉ）（５０質量％溶液）を得た。【０１４５】
［有機顔料の調製例］
＜調製例１＞
０．２５Ｌのプラスチック容器に、上記表２−４に記載の化合物（ｓ−１５）（ジクロロメタン中での吸収極大波長１０８３ｎｍ）５ｇ、酸性官能基を有する分散剤（日油株式会社製「マリアリムＳＣ−０５０５Ｋ」）５ｇ、分散媒としてイソプロピルアルコール（ＩＰＡ）９５ｇ、直径０．０５ｍｍのジルコニアビーズ（ニッカトー社製「ＹＴＺ−０．０５」）１７５ｇを投入し、ペイントシェーカー（株式会社東洋精機製作所製）にて１ｈｒ分散処理を行った。その後、室温まで冷却し、金属メッシュでジルコニアビーズをろ別することで有機顔料分散液（Ｓ−１）を得た。【０１４６】
＜調製例２＞
０．２５Ｌのプラスチック容器に上記表２−４に記載の化合物（ｓ−１５）５ｇ、分散媒としてメチルイソブチルケトン（ＭＩＢＫ）９５ｇ、直径０．０５ｍｍのジルコニアビーズ（ニッカトー社製「ＹＴＺ−０．０５」）１７５ｇを投入し、ペイントシェーカーにて１ｈｒ分散処理を行った。その後、室温まで冷却し、金属メッシュでジルコニアビーズをろ別することで有機顔料分散液（Ｓ−２）を得た。【０１４７】
＜調製例３＞
０．２５Ｌのプラスチック容器に上記表２−４に記載の化合物（ｓ−４）（ジクロロメタン中での吸収極大波長１１００ｎｍ）５ｇ、分散媒としてメチルイソブチルケトン（ＭＩＢＫ）９５ｇ、直径０．０５ｍｍのジルコニアビーズ（ニッカトー社製「ＹＴＺ−０．０５」）１７５ｇを投入し、ペイントシェーカーにて１ｈｒ分散処理を行った。その後、室温まで冷却し、金属メッシュでジルコニアビーズをろ別することで有機顔料分散液（Ｓ−３）を得た。【０１４８】
＜調製例４＞
０．２５Ｌのプラスチック容器に上記表２−４に記載の化合物（ｓ−６）（ジクロロメタン中での吸収極大波長１０９３ｎｍ）５ｇ、分散媒としてメチルイソブチルケトン（ＭＩＢＫ）９５ｇ、直径０．０５ｍｍのジルコニアビーズ（ニッカトー社製「ＹＴＺ−０．０５」）１７５ｇを投入し、ペイントシェーカーにて１ｈｒ分散処理を行った。その後、室温まで冷却し、金属メッシュでジルコニアビーズをろ別することで有機顔料分散液（Ｓ−４）を得た。【０１４９】
＜調製例５＞
調製例１で得た有機顔料分散液（Ｓ−１）を遠心分離装置（ｈｉｍａｃ製「冷却遠心機  ＣＲ−２２Ｎ」）にて３６０００Ｇの遠心加速度で１０分間、遠心分離処理し、処理後の分散液をポリプロピレン製フィルター（孔径３μｍ）にて濾過することで、有機顔料分散液（Ｓ−５）を得た。【０１５０】
［実施例１］
実施例１では、化合物（Ａ）を含む透明樹脂製基板の両面に有機顔料（Ｓ）を含む透明樹脂層を形成してなる基材を有する光学フィルターを以下の手順および条件で作成した。【０１５１】
容器に、合成例１で得られた樹脂Ａ １００ｇ、化合物（Ａ）として下記式（ａ−１）で表わされる化合物（ａ−１）（ジクロロメタン中での吸収極大波長７１３ｎｍ）０．０７ｇおよび下記式（ａ−２）で表わされる化合物（ａ−２）（ジクロロメタン中での吸収極大波長７３６ｎｍ）０．０６ｇおよび塩化メチレンを加えて樹脂濃度が２０質量％の溶液を調製した。得られた溶液を平滑なガラス板上にキャストし、２０℃で８時間乾燥した後、ガラス板から剥離した。剥離した塗膜をさらに減圧下１００℃で８時間乾燥して、厚さ０．１ｍｍ、縦６０ｍｍ、横６０ｍｍの透明樹脂製基板を得た。【０１５２】
【化１０】
2019167876.tif 000017
【０１５３】
【化１１】
2019167876.tif 000018
上記式（ａ−１）中、ｉ−Ｐｒはイソプロピル基を示す。
得られた透明樹脂製基板の片面に、下記組成の樹脂組成物（１）をバーコーターで塗布し、オーブン中７０℃で３分間加熱し、溶剤を揮発除去した。この際、乾燥後の厚みが３μｍとなるように、バーコーターの塗布条件を調整した。次に、コンベア式露光機を用いて露光（露光量５００ｍＪ／ｃｍ2，２００ｍＷ）を行い、樹脂組成物（１）を硬化させ、透明樹脂製基板上に透明樹脂層を形成した。同様に、透明樹脂製基板のもう一方の面にも樹脂組成物（１）からなる透明樹脂層を形成し、化合物（Ａ）を含む透明樹脂製基板の両面に有機顔料（Ｓ）を含む透明樹脂層を有する基材を得た。【０１５４】
樹脂組成物（１）：トリシクロデカンジメタノールアクリレート１００ｇ、１−ヒドロキシシクロヘキシルフェニルケトン３ｇ、調製例１で得られた顔料分散液（Ｓ−１）５０ｇ（有機顔料（Ｓ）換算で２．５ｇ）、イソプロピルアルコール１１７ｇ。【０１５５】
続いて、得られた基材の片面に第一光学層として誘電体多層膜（Ｉ）を形成し、さらに基材のもう一方の面に第二光学層として誘電体多層膜（ＩＩ）を形成し、厚さ約０．１０５ｍｍの光学フィルターを得た。【０１５６】
誘電体多層膜（Ｉ）は、蒸着温度１００℃でシリカ（ＳｉＯ2）層とチタニア（ＴｉＯ2）層とが交互に積層されてなる（合計２６層）。誘電体多層膜（ＩＩ）は、蒸着温度１００℃でシリカ（ＳｉＯ2）層とチタニア（ＴｉＯ2）層とが交互に積層されてなる（合計２０層）。誘電体多層膜（Ｉ）および（ＩＩ）のいずれにおいても、シリカ層およびチタニア層は、基材側からチタニア層、シリカ層、チタニア層、・・・シリカ層、チタニア層、シリカ層の順で交互に積層されており、光学フィルターの最外層をシリカ層とした。【０１５７】
誘電体多層膜（Ｉ）および（ＩＩ）の設計は、以下のようにして行った。
各層の厚さと層数については、可視光領域の反射防止効果と近赤外線領域の選択的な透過・反射性能を達成できるよう基材屈折率の波長依存特性や、適用した有機顔料（Ｓ）および化合物（Ａ）の吸収特性に合わせて光学薄膜設計ソフト（Ｅｓｓｅｎｔｉａｌ  Ｍａｃｌｅｏｄ、Ｔｈｉｎ  Ｆｉｌｍ  Ｃｅｎｔｅｒ社製）を用いて最適化を行った。最適化を行う際、本実施例においてはソフトへの入力パラメーター（Ｔａｒｇｅｔ値）を下記表３の通りとした。【０１５８】
【表３】
2019167876.tif 000019
膜構成最適化の結果、実施例１では、誘電体多層膜（Ｉ）は、膜厚３１〜１５７ｎｍのシリカ層と膜厚１０〜９５ｎｍのチタニア層とが交互に積層されてなる、積層数２６の多層蒸着膜となり、誘電体多層膜（ＩＩ）は、膜厚３７〜１９４ｎｍのシリカ層と膜厚１２〜１１４ｎｍのチタニア層とが交互に積層されてなる、積層数２０の多層蒸着膜となった。最適化を行った膜構成の一例を下記表４に示す。【０１５９】
【表４】
2019167876.tif 000020
得られた光学フィルターの垂直方向から測定した分光透過率およびヘイズを測定し、各波長領域における光学特性を評価するとともに、上述した耐熱性を評価した。結果を図２および表５に示す。【０１６０】
また、得られた光学フィルターを用いてカメラモジュールを作成し、カメラ画像の色シェーディングおよびゴーストの評価を行った。結果を表５に示す。得られたカメラ画像はシェーディングおよびゴーストにおいて良好な結果であった。【０１６１】
［実施例２］
樹脂組成物（１）の代わりに下記に示す樹脂組成物（２）を用いたこと以外は実施例１と同様にして光学フィルターを得て評価を行った。結果を表５に示す。【０１６２】
樹脂組成物（２）：合成例２で得られたウレタンアクリレート化合物（１）５０ｇ（固形分換算）、トリシクロデカンジメタノールアクリレート５０ｇ、１−ヒドロキシシクロヘキシルフェニルケトン３ｇ、調製例１で得られた顔料分散液（Ｓ−１）５０ｇ（有機顔料（Ｓ）換算で２．５ｇ）、イソプロピルアルコール１１７ｇ。【０１６３】
［実施例３］
樹脂組成物（１）の代わりに下記に示す樹脂組成物（３）を用いたこと以外は実施例１と同様にして光学フィルターを得て、同様の評価を行った。結果を表５に示す。【０１６４】
樹脂組成物（３）：合成例２で得られたウレタンアクリレート化合物（１）５０ｇ（固形分換算）、３−ヒドロキシ−１−アダマンチルアクリレート３０ｇ、トリシクロデカンジメタノールアクリレート２０ｇ、１−ヒドロキシシクロヘキシルフェニルケトン３ｇ、調製例１で得られた顔料分散液（Ｓ−１）５０ｇ（有機顔料（Ｓ）換算で２．５ｇ）、イソプロピルアルコール１１７ｇ。【０１６５】
［実施例４］
樹脂組成物（１）の代わりに下記に示す樹脂組成物（４）を用いたこと以外は実施例１と同様にして光学フィルターを得て評価を行った。結果を表５に示す。【０１６６】
樹脂組成物（４）：トリシクロデカンジメタノールアクリレート１００ｇ、１−ヒドロキシシクロヘキシルフェニルケトン３ｇ、調製例２で得られた顔料分散液（Ｓ−２）５０ｇ（有機顔料（Ｓ）換算で２．５ｇ）、メチルイソブチルケトン１１７ｇ。【０１６７】
［実施例５］
透明樹脂基板の代わりにガラス基板（縦６０ｍｍ、横６０ｍｍの大きさにカットした透明ガラス基板「ＯＡ−１０Ｇ（厚み１５０μｍ）」(日本電気硝子（株）製)を用い、樹脂組成物（１）の代わりに下記に示す樹脂組成物（５）を用いたこと以外は実施例１と同様にして光学フィルターを得て評価を行った。結果を表５に示す。【０１６８】
樹脂組成物（５）：トリシクロデカンジメタノールアクリレート１００ｇ、１−ヒドロキシシクロヘキシルフェニルケトン３ｇ、調製例２で得られた顔料分散液（Ｓ−２）５０ｇ（有機顔料（Ｓ）換算で２．５ｇ）、化合物（ａ−１）０．５ｇ、化合物（ａ−２）０．４ｇ、メチルイソブチルケトン１１２ｇ。【０１６９】
［実施例６］
ガラス基板の代わりに縦６０ｍｍ、横６０ｍｍの大きさにカットした透明樹脂フィルム（ゼオノアフィルムＺＦ１６（厚み１００μｍ）」(日本ゼオン（株）製)を用いたこと以外は実施例５と同様にして光学フィルターを得て評価を行った。結果を表５に示す。【０１７０】
［実施例７］
樹脂組成物（１）の代わりに下記に示す樹脂組成物（６）を用いたこと以外は実施例３と同様にして光学フィルターを得て評価を行った。結果を表５に示す。【０１７１】
樹脂組成物（６）：合成例２で得られたウレタンアクリレート化合物（１）５０ｇ（固形分換算）、３−ヒドロキシ−１−アダマンチルアクリレート３０ｇ、トリシクロデカンジメタノールアクリレート２０ｇ、１−ヒドロキシシクロヘキシルフェニルケトン３ｇ、調製例３で得られた顔料分散液（Ｓ−３）５６ｇ（有機顔料（Ｓ）換算で２．８ｇ）、イソプロピルアルコール１１７ｇ。【０１７２】
［実施例８］
樹脂組成物（１）の代わりに下記に示す樹脂組成物（７）を用いたこと以外は実施例３と同様にして光学フィルターを得て評価を行った。結果を表５に示す。【０１７３】
樹脂組成物（７）：合成例２で得られたウレタンアクリレート化合物（１）５０ｇ（固形分換算）、３−ヒドロキシ−１−アダマンチルアクリレート３０ｇ、トリシクロデカンジメタノールアクリレート２０ｇ、１−ヒドロキシシクロヘキシルフェニルケトン３ｇ、調製例４で得られた顔料分散液（Ｓ−４）５２ｇ（有機顔料（Ｓ）換算で２．６ｇ）、イソプロピルアルコール１１７ｇ。【０１７４】
［実施例９］
樹脂組成物（１）の代わりに下記に示す樹脂組成物（８）を用いたこと以外は実施例３と同様にして光学フィルターを得て評価を行った。結果を表５に示す。【０１７５】
樹脂組成物（８）：合成例２で得られたウレタンアクリレート化合物（１）５０ｇ（固形分換算）、３−ヒドロキシ−１−アダマンチルアクリレート３０ｇ、トリシクロデカンジメタノールアクリレート２０ｇ、１−ヒドロキシシクロヘキシルフェニルケトン３ｇ、調製例５で得られた顔料分散液（Ｓ−５）５０ｇ（有機顔料（Ｓ）換算で２．５ｇ）、イソプロピルアルコール１１７ｇ。【０１７６】
［比較例１］
容器に、合成例１で得られた樹脂Ａ １００部、化合物（Ａ）として上記化合物（ａ−１）（ジクロロメタン中での吸収極大波長７１３ｎｍ）０．０７ｇおよび上記化合物（ａ−２）（ジクロロメタン中での吸収極大波長７３６ｎｍ）０．０６ｇ、および上記表２−２に記載の化合物（ｓ−６）（ジクロロメタン中での吸収極大波長１０９３ｎｍ）０．２ｇおよび塩化メチレンを加えて樹脂濃度が２０質量％の溶液を調製した。なお、化合物（ｓ−６）は塩化メチレンに溶解して染料化していた。得られた溶液を平滑なガラス板上にキャストし、２０℃で８時間乾燥した後、ガラス板から剥離した。剥離した塗膜をさらに減圧下１００℃で８時間乾燥して、厚さ０．１ｍｍ、縦６０ｍｍ、横６０ｍｍの透明樹脂製基板を得た。【０１７７】
得られた透明樹脂製基板を用い、かつ、樹脂組成物（１）の代わりに下記に示す樹脂組成物（６）を用いたこと以外は実施例１と同様にして光学フィルターを得て評価を行った。結果を表５に示す。【０１７８】
樹脂組成物（６）：トリシクロデカンジメタノールアクリレート１００ｇ、１−ヒドロキシシクロヘキシルフェニルケトン３ｇ、メチルエチルケトン１５４．５ｇ。【０１７９】
［比較例２］
樹脂組成物（５）の代わりに下記に示す樹脂組成物（７）を用いたこと以外は実施例５と同様にして光学フィルターを得て評価を行った。なお、化合物（ｓ−１５）は塩化メチレンに溶解して染料化していた。結果を表５に示す。【０１８０】
樹脂組成物（７）：トリシクロデカンジメタノールアクリレート１００ｇ、１−ヒドロキシシクロヘキシルフェニルケトン３ｇ、化合物（ｓ−１５）２．５ｇ、化合物（ａ−１）０．５ｇ、化合物（ａ−２）０．４ｇ、塩化メチレン１５５ｇ。【０１８１】
［比較例３〜４］
表５に示す構成としたこと以外は、実施例１と同様にして光学フィルターを得て評価を行った。結果を表５に示す。【０１８２】
【表５】
2019167876.tif 000021
表５中の基材の形態および各種化合物などの記号は下記の通りである。【０１８３】
＜基材の形態＞
形態（１）：化合物（Ａ）を含む透明樹脂製基板の両面に有機顔料（Ｓ）を含む透明樹脂層を有する
形態（２）：透明ガラス基板（日本電気硝子（株）製「ＯＡ−１０Ｇ（厚み１５０μｍ）」）の両面に有機顔料（Ｓ）を含む透明樹脂層を有する
形態（３）：樹脂製支持体（日本ゼオン（株）製「ゼオノアフィルムＺＦ１６」）の両面に化合物（Ａ）および有機顔料（Ｓ）を含む透明樹脂層を有する
形態（４）：樹脂製支持体の両面に有機顔料（Ｓ）を含む透明樹脂層を有する
形態（５）：化合物（Ａ）および化合物（Ｓ）を含む透明樹脂製基板の両面に樹脂層を有する
形態（６）：透明ガラス基板の両面に化合物（Ｓ）を含む透明樹脂層を有する
形態（７）：化合物（Ａ）を含む透明樹脂製基板の両面に樹脂層を有する【０１８４】
＜透明樹脂＞
樹脂Ａ：環状ポリオレフィン系樹脂（樹脂合成例１）
モノマーＡ：トリシクロデカンジメタノールアクリレート
モノマーＢ：合成例２で得られたウレタンアクリレート化合物（１）
モノマーＣ：３−ヒドロキシ−１−アダマンチルアクリレート【０１８５】
＜希釈溶媒＞
希釈溶媒（１）：イソプロピルアルコール
希釈溶媒（２）：メチルイソブチルケトン
希釈溶媒（３）：メチルエチルケトン
希釈溶媒（４）：塩化メチレン
【符号の説明】
【０１８６】
１０：基材
１１：第一光学層
１２：第二光学層
１３：第三光学層
１４：第四光学層
１１１：カメラ画像
１１２：白色板
１１３：白色板の中央部の例
１１４：白色板の端部の例
１２１：カメラ画像
１２２：光源
１２３：光源周辺のゴーストの例
【図１】
2019167876.tif 000023
【図２】
2019167876.tif 000024
【図３】
2019167876.tif 000025
【図４】
2019167876.tif 000026
【国際調査報告】
2019167876.tif 000027
2019167876.tif 000028
2019167876.tif 000029
2019167876.tif 000030